Brevet FR2584700A1 — publié le 19870116

[ PROCEDE DE PREPARATION DE PRECURSEURS D'OXYDES DE TERRES RARES ET PRODUITS OBTENUS La présente invention a pour objet un nouveau procédé d'obtention de précurseurs d'oxydes de terres rares et les produits obtenus selon ledit procédé. Plus précisément, elle concerne un procédé d'obtention de sels basiques de terres rares. Les oxydes de terres rares sont généralement préparés par calcination de leurs oxalates, carbonates ou hydroxydes. Dans ce dernier cas, la préparation des hydroxydes de terres rares pose un problème très important industriellement qui se situe au niveau de l'étape de filtration. En effet il est connu selon le nouveau traité de Chimie Minérale de Pascal VII p.796 que les précipités d'hydroxydes de terres rares qui sont préparés par réaction d'un sel de terres rares et d'un excès de base, se présentent sous la forme d'un précipité gélatineux difficilement filtrable. Pour pallier cet inconvénient, la demanderesse a trouvé un procédé qui permet d'obtenir non pas des hydroxydes de terres rares mais des sels basiques de terres rares à caractéristiques morphologiques bien définies. Le procédé d'obtention de précurseurs d'oxydes de terres rares selon l'invention est caractérisé par le fait qu'il consiste: - à faire réagir une solution aqueuse d'au moins un sel d'une terre rare trivalente avec une base dans des conditions telles que le rapport molaire entre la concentration en ions OH- de la base et la concentration de la solution de sel de terre rare exprimée en cation terre rare, est inférieur à 5, - à séparer le précipité obtenu - et à le sécher. Dans la première étape du procédé, on effectue le mélange de la solution aqueuse d'un sel d'une terre rare trivalente et de la base. La solution aqueuse du sel d'une terre rare trivalente doit être soluble dans les conditions de l'invention. Parmi les sels convenant bien à l'invention, on peut citer les nitrates de terres rares, les sels doubles de nitrates de terres rares et d'ammonium ou les chlorures de terres rares telles que l'yttrium ou le lanthane, cérium, praséodyme, néodyme, samarium, europium, gadolintum, terbium, dysprosium, holmium, erbium, thulium, ytterbium, lutécium. On peut mettre en oeuvre une solution contenant une ou plusieurs terres rares: en particulier, on peut faire appel à une solution de sels de terres rares qui proviendrait directement ou indirecte- ment du traitement des minerais de terres rares. La pureté du ou des sels de terres rares utilisés est choisie en fonction des exigences de l'application visée. La concentration de la solution d'un ou des sels de terres rares mise en oeuvre selon le procédé de l'invention n'est pas un facteur critique et peut varier dans de larges limites: elle est toutefois comprise entre 0,1 et 2 moles par litre et est choisie, de préférence, entre 0,3 et 1,5 moles. L'acidité de ladite solution n'est pas critique selon l'invention. La base utilisée dans le procédé de l'invention est mise en oeuvre généralement sous la forme d'une solution aqueuse. On peut faire appel à une solution aqueuse de bases telles que l'ammo- niaque, la soude, la potasse, le carbamate d'ammonium, l'urée, l'hexaméthylènetétramine etc... On peut également employer l'ammoniac gazeux. Selon l'invention, on met en oeuvre de préférence une solution d'ammoniaque. La normalité de la solution basique mise en jeu n'est pas un facteur critique selon l'invention: elle peut varier dans de larges limites, par exemple, entre 0,1 et 11 N mais il est préfé- rable d'avoir recours à des solutions dont la concentration varie entre 2 et 11 N. La proportion entre la solution basique et la solution d'au moins un sel de terre rare trivalente doit être telle que le rapport molaire [OH-]/[TR3+] est supérieur à 0,2 et inférieur à 5. Mais pour obtenir de bons rendements de précipitation, il est préférable que ledit rapport soit supérieur ou égal à 2 et inférieur à 5. On peut réaliser le mélange des réactifs précités selon plusieurs variantes. Par exemple, on peut faire le mélange simul- tané, sous agitation de la solution aqueuse d'au moins un sel de terre rare trivalente et de la solution basique ou bien additionner en continu ou en une seule fois, la base dans la solution aqueuse d'au moins un sel de terre rare trivalente ou inversement. Les débits d'addition des solutions de réactifs sont ajustés de telle sorte que l'on obtienne le rapport [OH-]/[TR 3+] précédemment défini. Il est également possible de contr8ler les débits en effectuant une régulation du pH qui varie le plus souvent entre 6,5 et 9,5: ledit pH dépend de la nature du sel de terre rare et de l'agitation. La température du milieu réactionnel est choisie entre 10 et 50 C et plus particulièrement entre 10 et 30 C. La borne supé- rieure présente un caractère critique car lorsqu'on travaille à une température supérieure à 50 C, on note que la filtrabilité du précipité obtenu est moins bonne. Le temps de séjour du mélange dans le milieu réactionnel peut varier entre 1 minute et plusieurs heures, par exemple 48 heures ou plus: la borne supérieure ne présente aucun caractère critique: toutefois un temps allant de 5 minutes à 30 minutes est généralement satisfaisant. Les conditions d'agitation doivent être relativement énergiques. La vitesse d'agitation dépend du type d'agitateur et du rapport du diamètre de l'agitateur et du réacteur. A titre d'exemple, on fixe la vitesse pour un agitateur quadripale qui passe très près des parois d'un réacteur de 15 cm de diamètre (volume utile = 750 cm3) entre 200 et 1000 tours/minute mais on le choisit de préférence entre 300 et 400 tours/minute. La- deuxième étape du procédé consiste à séparer le précipité obtenu qui est en suspension dans la masse réactionnelle et se trouve dans certaines conditions sous forme de microbilles. Le précipité peut être séparé du milieu réactionnel par les techniques courantes de séparation liquide-solide notamment la décantation ou la filtration qui est conduite d'une manière aisée. Cette séparation est effectuée généralement à température ambiante, le plus souvent 15 à 25 C. On peut éventuellement soumettre le précipité décanté ou le gâteau de filtration à un lavage afin d'éliminer les anions adsorbés sur le précipité. Le lavage est opéré à l'eau de préférence distillée ou permutée dont la température peut varier indifféremment entre 5 C et 90 C. On effectue de un à plusieurs lavages et le plus souvent de un à trois lavages. Le lavage peut être également réalisé à l'aide d'un solvant orga- nique. On peut faire appel aux hydrocarbures aliphatiques, cyclo- aliphatiques ou aromatiques ou à des alcools aliphatiques ou cycloaliphatiques tels que le méthanol, l'éthanol, le n-propanol, l'isopropanol, le n-butanol, l'isobutanol, le néobutanol. On effectue de un à plusieurs lavages et le plus souvent de un à trois lavages. Après ce lavage, la teneur en eau du gâteau est comprise entre 20 et 80 % et généralement entre 20 et 50 Z. Le précipité obtenu après séparation et d'éventuels lavages est ensuite soumis à une étape de séchage. Le séchage peut être réalisé à l'air ou sous pression réduite de l'ordre de 10-2 à 100 mm de mercure (1,33 à 1,33.104 Pa). La température de séchage peut varier entre la température ambiante et 200 C. La durée du séchage est fonction de la température: elle n'est pas critique et peut être comprise entre 30 minutes et 48 heures mais est choisie de préférence entre 2 heures et 8 heures. Le procédé de l'invention peut être mis en oeuvre dans un appareillage classique. L'étape de mélange des solutions de réactifs s'effectue dans un réacteur équipé d'un dispositif de chauffage assuré, par exemple, par circulation d'eau chaude dans la double- enveloppe du réacteur ou à l'aide d'échangeurs thermiques (serpen- tins). Le réacteur doit aussi être muni des dispositifs usuels de contrôle de la température (thermomètre) et d'agitation (agitation à pâles, à ancre, à hélice ou à turbine) ainsi que d'un dispositif d'introduction d'un ou de deux des réactifs sous forme d'une solution aqueuse, par exemple une pompe doseuse. Les dispositifs qui peuvent être utilisés pour effectuer les opérations de séparation et séchage ne requièrent aucune caractéristique particulière. La filtration de la suspension obtenue peut être réalisée sur un filtre sous pression de gaz inerte tel que l'azote, sur un filtre sous pression réduite (B chner, Nutche) ou bien sur un dispositif continu de filtration, par exemple, un filtre rotatif type Vernay ou un filtre à bande. Le précipité est placé dans des nacelles en silice, porcelaine ou alumine puis soumis à l'opération de séchage qui peut être réalisée dans un dispositif quelconque de séchage, par exemple, dans une étuve ventilée ou maintenue sous pression réduite ou dans un dessicateur le plus souvent sous pression réduite assurée par la trompe à eau. Conformément au procédé de l'invention, on obtient un précurseur d'oxyde qui se filtre toujours aisément et qui est sous la forme d'un hydroxyde de terre rare dont une partie des groupe- ments hydroxyle sont substitués partiellement par l'anion apporté par le sel de terre rare. L'aspect morphologique du produit de l'invention est mis en évidence par un examen au microscope électronique à balayage qui révèle la présence d'agglomérats dont les dimensions s'échelonnent entre 2 et 100 pm. On remarque l'existence de microbilles particulièrement bien rondes lorsque le rapport molaire [OH -]/[TR3+] est supérieur ou égal à 1 et inférieur ou égal à 3. Dans ce cas, le diamètre moyen des microbilles varie entre 50 et 60 pm. On définit le diamètre moyen comme étant un diamètre tel que 50 % en poids des microbilles ont un diamètre supérieur ou inférieur au diamètre moyen. Pour permettre de mieux illustrer la mise en oeuvre de l'invention, on donne ci-après différents exemples, bien entendu, non limitatifs. Avant de détailler lesdits exemples, on va décrire le test de filtrabilité qui permet d'apprécier les qualités de filtra- tion du précipité obtenu. Dans le test, on effectue la filtration sur filtre B chner dont le verre fritté est recouvert d'un papier filtre Millipore (marque déposée) ayant une surface de 12,5 cm2 et une porosité de 0,45 pm. Ledit B chner est relié à une trompe à eau par l'intermédiaire d'un tuyau sur lequel sont intercalés une pince de Mohr, une vance d'entrée d'air et un manomètre. Le protocole opératoire est le suivant: - on met en route la trompe à eau tout en maintenant fermée la pince de Mohr - quand on note sur le manomètre que l'équilibre de pression est atteint, on crée une dépression AP = 320 mm de mercure (0,42 - 105 Pa) en agissant sur la vanne d'entrée d'air; la pince de Mohr obturant toujours le circuit - on verse ensuite rapidement la solution du précurseur d'oxyde sur le filtre et l'on enlève la pince de Mohr - on mesure le temps d'écoulement de 100 cm3 de suspension. On définit un indice de filtrabilité exprimé en cm3/h/cm2 qui est l'expression chiffrée du comportement du précipité à la filtration. On considère que le test est satisfaisant lorsque la valeur obtenue est au moins égal à 100. Les exemples suivants illustrent l'obtention de précur- seurs d'oxydes de néodyme, de samarium, de praséodyme et de cérium III. EXEMPLE 1 - Dans un réacteur de deux litres à double enveloppe dans laquelle circule une eau thermostatée à 20 C et équipé d'un thermo- mètre, d'un système d'introduction des réactifs, d'un dispositif d'agitation (agitateur quadripales) on introduit simultanément à des débits respectifs de 1300 cm3/h et de 800 cm3/h - une solution de nitrate de néodyme contenant 0,5 mole/litre de Nd3+ - une solution d'ammoniaque 2 N le rapport OH_/Nd3 étant égal à 2,5. La température du milieu réactionnel est de 20 C. Le temps de séjour du mélange dans le milieu réactionnel est de 20 minutes. La vitesse d'agitation est de 500 tours/minute. Au bout de 20 minutes, on filtre la masse réactionnelle à température ambiante sur filtre B chner selon le test précédemment décrit. 3 2 L'indice de filtrabilité est de 1100 cm3/h/cm2. On dose la quantité de néodyme restant dans les eaux-mères par complexation à l'aide d'une solution titrée du sel de sodium de l'acide éthylènediamine tétracétique ce qui permet de déterminer un rendement de précipitation de 100 %. On soumet ensuite le précipité obtenu à un séchage à l'étuve à une température de 50 C pendant 2 heures. Le produit préparé selon l'invention présente une morpho- logie mise en évidence par la figure 1 qui représente une photo- graphie prise au microscope à balayage électronique (G = 300) montrant des billes dont le diamètre apparent varie entre 5 et pm. L'analyse granulométrique réalisée par sédigraphie, donnée ci-après confirme le diamètre apparent: Diamètre des particules % cumulés en poids EXEMPLE 2 - Par rapport à l'exemple 1, on modifie le débit d'addition de la solution d'ammoniaque qui devient égal à 1300 cm /heure de telle sorte que le rapport OH /Nd3+ soit égal à 4. On obtient un indice de filtrabilité moins bon de 3 2 400 cm3/h/cm mais la filtration reste très satisfaisante. EXEMPLE 3 - Dans cet exemple, on montre l'influence de la concen- tration de la solution de nitrate de néodyme. Les conditions opératoires de l'exemple 1 sont répétées à l'exception de la concentration de ladite solution qui est non pas de 0,5 mole mais de 1,4 moles/litre. 3 2 L'indice de filtrabilité est égal à 200 cm3/h/cm2. EXEMPLE 4 - Cet exemple met en évidence l'influence du temps de séjour. On reproduit l'exemple 1 à la différence près du temps de séjour qui est de 10 minutes. Dans ce cas, on obtient un indice de filtrabilité de 700 cm /h/cm2. EXEMPLES 5 et 6 - On effectue la préparation du précurseur d'oxyde de néodyme selon les conditions décrites dans l'exemple 1 mais l'on change la température de réaction qui est de 30 C dans l'exemple 5 et 10 C dans l'exemple 6. Les résultats obtenus sont consignés dans le tableau I. A titre de comparaison, on reporte l'indice de filtrabilité obtenu dans l'exemple 1. TABLEAU I N exemple 1 5 6 T (C) 20 30 10 IF (cm 3/h/cm 2) 1100 800 1000 EXEMPLES 7 et 8 - Ces deux exemples illustrent l'influence de la vitesse d'agitation du milieu réactionnel. On opère comme dans l'exemple 1 sauf en ce qui concerne les vitesses d'agitation. On rassemble les résultats obtenus dans le tableau II. TABLEAU II N exemple 1 7 8 vitesse d'agitation (tours/mn) 500 100 800 IF (cm3/h/cm2) 1100 500 800 F10 0 0 EXEMPLE 9 - On réalise la préparation d'un précurseur d'oxyde de samarium selon les conditions données dans l'exemple 1. La filtration du précipité obtenu est très bonne puisque 3 2 l'indice de filtrabilité est de 700 cm3/h/cm2. La figure 2 représente une photographie prise au micros- cope électronique à balayage (G = 300) qui montre la morphologie du produit obtenu. On remarque que les microbilles obtenues présentent un diamètre apparent variant de 10 à 40 pm. EXEMPLE 10 - On illustre dans cet exemple la préparation d'un précur- seur d'oxyde de praséodyme. On procède comme dans l'exemple 1. 3 2 on obtient un indice de filtrabilité de 500 cm3/h/cm2. Le produit obtenu a une morphologie semblable à celle représentée par la figure 2. EXEMPLE Il - On reproduit l'exemple 1 à la différence près que l'on met en oeuvre une solution de nitrate céreux contenant 0,5 mole/litre de Ce3+. Le précipité obtenu filtre très bien puisque l'indice de 3 2 filtrabilité obtenu est de 900 cm3/h/cm2. La morphologie et les dimensions des particules du précurseur d'oxyde de cérium obtenu sont semblables à celles du produit de l'exemple 9. R E-V E N D I C A T I O N S i - Procédé d'obtention de précurseurs d'oxydes de terres rares caractérisé par le fait qu'il consiste: - à faire réagir une solution aqueuse d'au moins un sel d'une terre rare trivalente avec une base dans des conditions telles que le rapport molaire entre la concentration en ions OH de la base et la concentration de la solution de sel de terre rare exprimé en cation terre rare est inférieur à 5, - à séparer le précipité obtenu - et à le sécher. 2 - Procédé selon la revendication 1 caractérisé par le fait que le sel d'une terre rare trivalente est un nitrate de terre rare, un sel double de nitrates de terres rares et d'ammonium, un chlorure de terre rare. 3 - Procédé selon l'une des revendications i et 2 caractérisé par le fait que la concentration de la solution d'un ou des sels de terres rares varie entre 0,1 et 2 moles par litre. 4 - Procédé selon la revendication 3 caractérisé par le fait que la concentration de la solution d'un ou des sels de terres rares est comprise entre 0,3 et 1,5 moles par litre. - Procédé selon l'une des revendications 1 à 4 caractérisé par le fait que la base est choisie dans le groupe formé par l'ammoniaque, la soude, la potasse, le carbamate d'ammonium, l'urée, l'hexaméthylènetétramine et l'ammoniac. 6 - Procédé selon l'une des revendications 1 à 5 caractérisé par le fait que la normalité de la solution basique varie entre 0,1 et 11 N. 7 - Procédé selon la revendication 6 caractérisé par le fait que la normalité de la solution basique est comprise entre 2 et 11 N. 8 - Procédé selon l'une des revendications 1 à 7 caractérisé par le fait que le rapport molaire [OH-]/[TR3+] est supérieur à 0,2 et inférieur à 5. 9 - Procédé selon l'une des revendications 1 à 8 caractérisé par le fait que le rapport molaire [OH-]/[TR3] est supérieur ou égal à 2 et inférieur à 5. - Procédé selon l'une des revendications 1 à 9 caractérisé par le fait que le rapport molaire [OH]/[TR 3+] est supérieur ou égal à 1 et inférieur ou égal à 3. 11 - Procédé selon l'une des revendications 1 à 10 caractérisé par le fait que l'on fait le mélange simultané, sous agitation de la solution aqueuse d'au moins un sel de terre rare trivalente et de la solution basique ou bien que l'on additionne en continu ou en une seule fois, la base dans la solution aqueuse d'au moins un sel de terre rare trivalente ou inversement. 12 - Procédé selon la revendication 11 caractérisé par le fait que l'on contrôle le débit d'addition des réactifs de telle sorte que l'on obtienne le rapport molaire [OH]/[TR 3+] défini dans l'une des revendications 8 à 10. 13 - Procédé selon la revendication 11 caractérisé par le fait que l'on contr8le le débit d'addition des réactifs en effectuant une régulation du pH entre 6,5 et 9,5. 14 - Procédé selon l'une des revendications 1 à 13 caractérisé par le fait que la température du milieu réactionnel est choisie entre 10 et 50 C. - Procédé selon la revendication 14 caractérisé par le fait que la température du milieu réactionnel est comprise entre 10 et C. 16 - Procédé selon l'une des revendications 1 à 15 caractérisé par le fait que le temps de séjour du mélange dans le milieu réactionnel varie entre 1 minute et 48 heures. 17 - Procédé selon la revendication 16 caractérisé par le fait que le temps de séjour du mélange dans le milieu réactionnel est compris entre 5 minutes et 30 minutes. 18 - Procédé selon l'une des revendications 1 à 17 caractérisé par le fait que la vitesse d'agitation varie entre 200 et 1000 tours/minute. 19 - Procédé selon l'une des revendications 1 à 18 caractérisé par le fait que la vitesse d'agitation est comprise entre 300 et 400 tours/minute. - Procédé selon l'une des revendications 1 à 19 caractérisé par le fait que l'on effectue la séparation du précipité par filtration ou par décantation. 21 - Procédé selon l'une des revendications 1 à 20 caractérisé par le fait que l'on effectue éventuellement un ou plusieurs lavages à l'eau ou à l'aide d'un solvant organique. 22 - Procédé selon l'une des revendications 1 à 21 caractérisé * par le fait que l'on effectue l'étape de séchage à une température comprise entre la température ambiante et 200 C. 23 - Procédé selon l'une des revendications 1 à 22 caractérisé par le fait que la durée du séchage varie entre 30 minutes et 48 heures. 24 - Procédé selon la revendication 23 caractérisé par le fait que la durée du séchage est comprise entre 2 heures et 8 heures. - Précurseurs d'oxydes de terres rares obtenus selon le procédé décrit dans l'une des revendications 1 à 24. 26 - Précurseurs d'oxydes de terres rares selon la revendication 25 caractérisés par le fait qu'ils se présentent sous forme d'agglomérats dont les dimensions s'échelonnent entre 2 et pm. 27 - Précurseurs d'oxydes de terres rares obtenus selon le procédé décrit dans la revendication 10 caractérisés par le fait qu'ils se présentent sous la forme de microbilles. 28 - Précurseurs d'oxydes de terres rares selon la revendi- cation 27 caractérisés par le fait que le diamètre moyen des micro- billes varie entre 50 et 60 pm.